(57)【要約】  硬化性組成物、感圧接着剤、接着テープ、接合製品は、感圧接着剤の技術分野に属し、従来の感圧接着剤の耐落下性能が不十分であるという課題を解決できる。硬化性組成物は、モノマー成分と、少なくとも１種のブロックコポリマーと、を含み、前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、前記ブロックコポリマーは、エラストマーに属し、少なくとも２つのそれぞれ両端に位置するＡブロックと少なくとも１つの中間に位置するＢブロックとを含み、前記Ａブロックは、メタクリレートモノマーが重合してなるものであり、前記Ｂブロックは、アクリレートモノマーが重合してなるものである。【選択図】  図１
2019505617.tif 000002
【特許請求の範囲】
【請求項１】
モノマー成分と、少なくとも１種のブロックコポリマーと、を含む硬化性組成物であり、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、硬化性組成物。
【請求項２】
前記ブロックコポリマーは、Ａブロック−Ｂブロック−Ａブロック構造のトリブロックコポリマーである、請求項１に記載の硬化性組成物。
【請求項３】
前記Ａブロックはアルキルメタクリレートモノマーが重合してなるものであり、
前記Ｂブロックはアルキルアクリレートモノマーが重合してなるものである、請求項１に記載の硬化性組成物。
【請求項４】
前記アルキルメタクリレートモノマーはメチルメタクリレートモノマーであり、
前記アルキルアクリレートモノマーはｎ−ブチルアクリレートモノマーである、請求項３に記載の硬化性組成物。
【請求項５】
前記ブロックコポリマーの重量平均分子量は２０００ダルトンから５００，０００ダルトンの間にある、請求項１に記載の硬化性組成物。
【請求項６】
前記ブロックコポリマーにおいて、
前記Ａブロックの重量パーセントは５％から５０％の間にあり、
前記Ｂブロックの重量パーセントは５０％から９５％の間にある、請求項１に記載の硬化性組成物。
【請求項７】
（メタ）アクリレートコポリマーを更に含み、
前記（メタ）アクリレートコポリマーは、少なくとも２種の重合性モノマーを含む原料が共重合してなるものであり、前記重合性モノマーは、非第三級アルコールの（メタ）アクリレートモノマー、酸官能性の少なくとも１つのエチレン結合を有する非エステルの不飽和モノマーを含み、
前記（メタ）アクリレートコポリマーの重量平均分子量は５００，０００ダルトンから１０，０００，０００ダルトンの間にある、請求項１に記載の硬化性組成物。
【請求項８】
前記モノマー成分及び前記（メタ）アクリレートコポリマーがスラリーポリマーを構成し、
前記スラリーポリマーは、少なくとも２種の重合性モノマーを含む原料が部分共重合して形成され、前記重合性モノマーは、非第三級アルコールの（メタ）アクリレートモノマー、酸官能性の少なくとも１つのエチレン結合を有する非エステルの不飽和モノマーを含む、請求項７に記載の硬化性組成物。
【請求項９】
前記スラリーポリマーを形成するための重合性モノマーにおいて、
前記非第三級アルコールの（メタ）アクリレートモノマーの重量パーセントは５０％から９９．５％の間にあり、
前記酸官能性の少なくとも１つのエチレン結合を有する非エステルの不飽和モノマーの重量パーセントは０．５％から１５％の間にある、請求項８に記載の硬化性組成物。
【請求項１０】
モノマー成分と前記（メタ）アクリレートコポリマーを形成するための重合性モノマーとの合計重量に対して、前記エラストマーの重量割合は０．１％から５５％の間にある、請求項７に記載の硬化性組成物。
【請求項１１】
モノマー成分と前記（メタ）アクリレートコポリマーを形成するための重合性モノマーとの合計重量に対して、前記エラストマーの重量割合は０．５％から３０％の間にある、請求項１０に記載の硬化性組成物。
【請求項１２】
光開始剤及び／又は架橋剤を更に含む、請求項１に記載の硬化性組成物。
【請求項１３】
硬化性組成物が硬化してなる感圧接着剤であり、
前記硬化性組成物は、モノマー成分と、少なくとも１種のブロックコポリマーと、を含み、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、感圧接着剤。
【請求項１４】
感圧接着剤を含む接着テープであり、
前記感圧接着剤は、硬化性組成物が硬化してなるものであり、
前記硬化性組成物は、モノマー成分と、少なくとも１種のブロックコポリマーと、を含み、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、接着テープ。
【請求項１５】
第１の部材を含む接合製品であり、
前記第１の部材の少なくとも一部の表面に感圧接着剤が接着されており、
前記感圧接着剤は、硬化性組成物が硬化してなるものであり、
前記硬化性組成物は、モノマー成分と、少なくとも１種のブロックコポリマーと、を含み、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、接合製品。
【発明の詳細な説明】
【発明の詳細な説明】
【０００１】
［技術分野］
本発明は、アクリレート感圧接着剤の技術分野に属し、具体的には硬化性組成物、感圧接着剤、接着テープ、接合製品に関する。
【０００２】
［背景技術］
感圧接着剤（ＰＳＡ、Ｐｒｅｓｓｕｒｅ  Ｓｅｎｓｉｔｉｖｅ  Ａｄｈｅｓｉｖｅ）は、感圧型粘着剤であり、溶媒、加熱などの他の手段を使用する必要がなく、指圧による軽い圧力を加えるだけで被着体と強固に粘着することができる。アクリレート感圧接着剤は、重要なタイプの感圧接着剤であり、耐候性が良く、コストパフォーマンスが高く、透明性が良く、凝集強度が高く、粘着力が高く、適用表面が広いなどの特点を有する。
【０００３】
アクリレート感圧接着剤は、一般的にコンシューマエレクトロニクスに用いられている。例えば、移動端末（携帯電話）、タブレット、ノートパソコンなどにおいて、アクリレート感圧接着剤（例えばアクリレートフォーム両面接着テープ）で表示パネルをハウジングに粘着することができる。
【０００４】
狭額縁、額縁レスというデザインの流行に伴って、以上の機器におけるアクリレートフォーム両面接着テープの幅はますます小さくなり、表示パネルのサイズと重量はますます大きくなっている。これにより、より高いアクリレート感圧接着剤の耐落下性能が要求されている。つまり、携帯電話などが不意に落下した際に、表示パネルとハウジングとが落下の衝撃によって分離されないことである。
【０００５】
しかし、従来のアクリレート感圧接着剤の耐落下性能は、多くの場合、要求を満たすことができない。
【０００６】
［発明の概要］
本発明の目的は、硬化性組成物を提供することであり、当該硬化性組成物が硬化してなる感圧接着剤は、優れた耐落下性能を有する。
【０００７】
本発明の硬化性組成物は、モノマー成分と、少なくとも１種のブロックコポリマーと、を含み、
モノマー成分は、少なくとも２種の重合性モノマーを含み、重合性モノマーは、非第三級アルコールの（メタ）アクリレートモノマー、酸官能性の少なくとも１つのエチレン結合を有する非エステルの不飽和モノマーを含み、
ブロックコポリマーは、エラストマーに属し、少なくとも２つのそれぞれ両端に位置するＡブロックと少なくとも１つの中間に位置するＢブロックとを含み、Ａブロックは、メタクリレートモノマーが重合してなるものであり、Ｂブロックは、アクリレートモノマーが重合してなるものである。
【０００８】
好ましくは、以上のブロックコポリマーは、Ａブロック−Ｂブロック−Ａブロック構造のトリブロックコポリマーである。
【０００９】
好ましくは、Ａブロックはメチルメタクリレートモノマーが重合してなるものであり、Ｂブロックはｎ−ブチルアクリレートモノマーが重合してなるものである。
【００１０】
好ましくは、硬化性組成物は、（メタ）アクリレートコポリマーを更に含み、（メタ）アクリレートコポリマーは、少なくとも２種の重合性モノマーを含む原料が共重合してなるものであり、重合性モノマーは、非第三級アルコールの（メタ）アクリレートモノマー、酸官能性の少なくとも１つのエチレン結合を有する非エステルの不飽和モノマーを含み、（メタ）アクリレートコポリマーの重量平均分子量は５００，０００ダルトンから１０，０００，０００ダルトンの間にある。
【００１１】
より好ましくは、モノマー成分及び（メタ）アクリレートコポリマーがスラリーポリマーを構成し、スラリーポリマーは、少なくとも２種の重合性モノマーを含む原料が部分共重合して形成され、重合性モノマーは、非第三級アルコールの（メタ）アクリレートモノマー、酸官能性の少なくとも１つのエチレン結合を有する非エステルの不飽和モノマーを含む。
【００１２】
本発明の別の目的は、上記硬化性組成物が硬化してなることで、良好な耐落下性能を有する感圧接着剤を提供することである。
【００１３】
本発明の別の目的は、上記感圧接着剤を含むことで、良好な耐落下性能を有する接着テープを提供することである。
【００１４】
本発明の別の目的は、上記感圧接着剤を含むことで、良好な耐落下性能を有する接合製品を提供することである。
【００１５】
好ましくは、接合製品は、移動端末、タブレット、ノートパソコンのいずれかであり、かつそのハウジングと表示パネルとが上記感圧接着剤により粘着される。
【図面の簡単な説明】
【００１６】
【図１】本発明の実施例による耐落下性能テスト方法の模式図である。
【００１７】
［具体的な実施形態］
当業者が本発明の技術的手段をより良く理解できるように、以下、図面及び具体的な実施形態を参照しながら本発明を更に詳述する。
【００１８】
用語の説明
本発明では、以下の用語又は記載の意味は、次の通りである。
【００１９】
「Ａ及び／又はＢ」の記載は、それらのいずれか１種又は２種を示し、即ち「Ａ及びＢ」、「Ａ」、「Ｂ」を含む。
【００２０】
「ＡからＢ」又は「ＡからＢの間に」の記載は、Ａの値、Ｂの値、及びＡよりも大きくかつＢよりも小さい任意の値を含み、例えば、１から１０は、１、１０、及び例えば２、３、４、５、６、７、８、９、２．３、３．５、５．２６、７．１８、９．９９９などの１よりも大きくかつ１０よりも小さい任意の値を含む。
【００２１】
「Ａは基本的にＢである」、「Ａは約Ｂである」の記載は、Ａが全般的にＢの条件を満たすが、Ｂと一定の差がある可能性があり、かつ当該差はＢに対して非常に小さいことを示す。
【００２２】
「粘度」について、特に断りがない限り、本発明でいう粘度は、いずれもウベローデ粘度計により測定されたものである。
【００２３】
「分子量」について、特に断りがない限り、本発明でいう分子量は、いずれも重量平均分子量であり、かついずれもゲルガスクロマトグラフィー（ＧＰＣ）により測定されたものである。
【００２４】
「ガラス転移温度（Ｔｇ）」とは、ポリマーが高弾性状態とガラス状態との間で転移するときの温度、即ちポリマーの非晶質部分が凍結状態から解凍状態に転移するときの温度である。特に断りがない限り、本発明でいうガラス転移温度は、いずれも示差走査熱量測定法（ＤＳＣ）により測定されたものである。
【００２５】
「モノマーのガラス転移温度」とは、対応するモノマーのホモポリマーのガラス転移温度である。
【００２６】
「物質使用量」について、特に断りがない限り、本発明では物質の使用量又は使用量比率とは、いずれも重量又は重量比率である。
【００２７】
「ＡにおけるＢの重量パーセント」とは、ＢがＡの一部に属し、Ａ（Ｂを含む）の重量を１００％とする場合に、Ｂの重量が占めるパーセントである。
【００２８】
「Ａの重量に対する、Ｂの重量割合」とは、ＢがＡに属せず、Ａ（Ｂを含まない）の重量を１００％とする場合に、Ｂの重量がＡの重量に対するパーセントである。
【００２９】
「エラストマー」とは、大きく変形した後に依然として元の形状に基本的に回復可能なポリマー材料、つまり弾性変形範囲が大きい材料であり、例えば、元の長さの２倍に引き伸ばされた後に解放しても依然として元の長さに基本的に回復可能なポリマー材料である。
【００３０】
「（メタ）アクリル」の記載は、アクリル及びメタクリルの両方を意味する。
【００３１】
「（メタ）アクリレート」の記載は、（メタ）アクリレート及びメタクリレートの両方、即ち（メタ）アクリル及びその同族体のエステル類の総称を意味し、具体的な任意の例としては、メチルアクリレート、エチルアクリレート、メチルメタクリレート、エチルメタクリレートなどを含む。
【００３２】
「第三級アルコール」とは、ヒドロキシ基がある炭素原子に結合する他の３つの基がいずれも水素原子ではない置換基のアルコールであり、「非第三級アルコール」とは、第三級アルコールに属しないアルコールである。
【００３３】
「ポリマー」とは、１種又は複数種の重合性モノマーから重合反応により形成される物質であり、ホモポリマー、コポリマー、三量体などを含む。
【００３４】
「コポリマー」とは、少なくとも２種の異なる重合性モノマーが重合してなるポリマーであり、即ちホモポリマー以外の全てのポリマーであり、ランダムコポリマー、ブロックコポリマー、グラフトコポリマー、交互コポリマー及びそれらの混合などを含む。
【００３５】
「ブロックコポリマー」は、モザイクコポリマーとも呼ばれ、一緒に連結された２種以上の異なるポリマーセグメントにより形成されるポリマーであり、そのうち、各ポリマーセグメントは、同じ重合性モノマーが重合してなる連続鎖であり、「ブロック」と呼ばれる。その特定の構造に起因して、大部分のブロックコポリマーはエラストマーに属する。
【００３６】
「トリブロックコポリマー」とは、３つのブロックからなるブロックコポリマーであり、更に２つのＡブロックと１つのＢブロックからなるブロックコポリマーである。
【００３７】
「部分共重合」とは、原料である重合性モノマーの一部が既に共重合してコポリマーを形成しているとともに、重合性モノマーの別の部分はまだ重合されておらず、モノマーの形態を維持していることである。
【００３８】
「硬化」とは、液状物質がその成分の重合及び／又は架橋によって液状から粘弾特性を有する固状に変化する過程である。
【００３９】
「感圧接着剤」とは、基体に粘着可能な物質であり、かつ少なくとも環境温度（５℃から４０℃）で以下の条件を満たす。つまり、（１）恒久的粘性を有し、（２）指圧で粘着を実現することができ、（３）基体に付着するように形状を変えることができ、（４）その凝集強度が被着体から基本的に除去されるのに十分であること、である。
【００４０】
「接着テープ」とは、基体に粘着可能な又は２つの基体を粘着可能な形状が基本的にテープ状の製品である。
【００４１】
硬化性組成物
本発明は、硬化性組成物を提供し、当該硬化性組成物は、硬化によって優れた耐落下性能を有する感圧接着剤を形成することができ、特に紫外光により硬化する。
【００４２】
本発明の硬化性組成物は、モノマー成分と、少なくとも１種のブロックコポリマーと、を含み、
モノマー成分は、少なくとも２種の重合性モノマーを含み、重合性モノマーは、非第三級アルコールの（メタ）アクリレートモノマー、酸官能性の少なくとも１つのエチレン結合を有する非エステルの不飽和モノマーを含み、
ブロックコポリマーは、エラストマーに属し、少なくとも２つのそれぞれ両端に位置するＡブロックと少なくとも１つの中間に位置するＢブロックとを含み、Ａブロックは、メタクリレートモノマーが重合してなるものであり、Ｂブロックは、アクリレートモノマーが重合してなるものである。
【００４３】
本発明の硬化性組成物は、アクリレート感圧接着剤を形成するための主成分である（メタ）アクリレートモノマーを含むことで、本発明の硬化性組成物から形成される感圧接着剤は、アクリレート感圧接着剤に属する。
【００４４】
同時に、硬化性組成物は、ポリアクリレート類エラストマーを更に含み、当該エラストマーは、ブロックコポリマーであり、かつブロックコポリマーの両端にメタクリレートモノマーが重合してなるＡブロックを有し、中間に少なくとも１つのアクリレートモノマーが重合してなるＢブロックを有する。
【００４５】
発明者は、（メタ）アクリレートモノマーに以上のアクリレート類エラストマー（ブロックコポリマー）を添加することで、当該硬化性組成物が硬化してなる感圧接着剤が良好な性能、特に優れた耐落下性能を有することを創造的に見出した。
【００４６】
そのうち、好ましくは、硬化性組成物は、（メタ）アクリレートコポリマーを更に含むことができ、（メタ）アクリレートコポリマーは、少なくとも２種の重合性モノマーを含む原料が共重合してなるものであり、重合性モノマーは、非第三級アルコールの（メタ）アクリレートモノマー、酸官能性の少なくとも１つのエチレン結合を有する非エステルの不飽和モノマーを含み、（メタ）アクリレートコポリマーの重量平均分子量は５００，０００ダルトンから１０，０００，０００ダルトンの間にある。
【００４７】
つまり、硬化性組成物は、以上のモノマー成分と同種の原料から重合可能な（メタ）アクリレートコポリマーを更に含むことができる。以上のコポリマーが存在すると、硬化性組成物により形成される感圧接着剤の品質を改善するのに有利であり、特に硬化性組成物の粘度を調整することができる。これは、硬化性組成物中のモノマー成分の含有量が大きすぎると、粘度が低すぎるため、感圧接着剤を形成する際に製造上の困難が伴うからである。もちろん、以上のモノマー成分が共重合した後に形成するものも、実際に（メタ）アクリレートコポリマーであるため、硬化性組成物に（メタ）アクリレートコポリマーがなく、直接モノマー成分から硬化時に重合して感圧接着剤を形成することも、理論的には可能である。
【００４８】
より好ましくは、以上のモノマー成分及び（メタ）アクリレートコポリマーはスラリーポリマーを構成することができ、スラリーポリマーは、少なくとも２種の重合性モノマーを含む原料が部分共重合して形成され、重合性モノマーは、非第三級アルコールの（メタ）アクリレートモノマー、酸官能性の少なくとも１つのエチレン結合を有する非エステルの不飽和モノマーを含む。
【００４９】
つまり、上記重合性モノマーを含む原料が部分共重合することで、モノマー及びコポリマーから構成される混合物、即ちスラリーポリマーを形成することができる。スラリーポリマーにおいて、重合性モノマーの一部は既に共重合してコポリマー（即ち、以上の（メタ）アクリレートコポリマー）を形成しているとともに、重合性モノマーの別の部分はまだ重合されておらず、モノマーの形態（即ち、以上のモノマー成分）を維持する。スラリーポリマーにおいて、まだ重合されていない重合性モノマーは、溶媒として、溶質であるコポリマーを溶解することで、均一相系を形成する。
【００５０】
スラリーポリマーを使用する利点は、異なるモノマー成分と（メタ）アクリレートコポリマーを別々に調製する必要がなく、同じ原料を利用して適切なモノマー成分と（メタ）アクリレートコポリマーを直接得ることができることにある。
【００５１】
明らかに、モノマー成分と（メタ）アクリレートコポリマーがスラリーポリマーの形態であると、両者は必ず同じ原料から形成されるが、モノマー成分と（メタ）アクリレートコポリマーとの実際の成分が同じであることを意味するわけではない。これは、共重合過程において、異なる重合性モノマーが共重合する速度及び順序が異なる可能性があるからである。更に、別々に調製されたモノマー成分と（メタ）アクリレートコポリマーを使用してスラリーポリマーを調製する場合、両者の原料が完全に同じであることも要求されない。
【００５２】
以下、各成分の作用、任意物質、含有量などを説明する。
【００５３】
便宜上、以下ではモノマー成分と（メタ）アクリレートコポリマーはスラリーポリマーの形態として説明するが、本発明を限定するものではないことを理解すべきである。
【００５４】
１、スラリーポリマー
１）スラリーポリマーの性質
スラリーポリマーは、少なくとも２種の重合性モノマーを含む原料が部分共重合してなる混合物であり、当該混合物は、まだ重合されていない重合性モノマー（即ちモノマー成分）及び重合性モノマーが共重合してなるコポリマー（即ち（メタ）アクリレートコポリマー）を含む。スラリーポリマー中の重合性モノマーの一部のみが共重合されるため、架橋されていない又はごくわずかな部分のみが架橋されている。よって、そのうちのコポリマーは依然として未重合の重合性モノマーに溶解することができる。そのため、スラリーポリマーは、全般的に液状の均一相系であり、流動性を有し、塗布などの操作が容易になる。
【００５５】
好ましくは、スラリーポリマー中の（メタ）アクリレートコポリマーの重量平均分子量は、５００，０００ダルトン（Ｄａｌｔｏｎｓ、ｇ／ｍｏｌ）から１０，０００，０００ダルトンの間にあることが好ましく、７５０，０００ダルトンから６，０００，０００ダルトンの間にあることがより好ましい。具体的には、当該スラリーポリマー中の既に形成されたコポリマーの重量平均分子量は、少なくとも５００，０００ダルトンセンチポイズであってもよく、又は少なくとも７５０，０００ダルトンであり、又は少なくとも１，０００，０００ダルトンであり、当該重量平均分子量は、多くとも１０，０００，０００ダルトンであってもよく、又は多くとも６，０００，０００ダルトンであり、又は多くとも５０００，０００ダルトンである。
【００５６】
好ましくは、スラリーポリマーの２２℃での粘度は、５００センチポイズ（ｃＰｓ）から１０，０００センチポイズの間にあることが好ましく、５００センチポイズから７０００センチポイズの間にあることがより好ましい。具体的には、当該スラリーポリマーの粘度は、少なくとも５００センチポイズであってもよく、又は少なくとも１５００センチポイズであり、又は少なくとも２５００センチポイズであり、当該粘度は、多くとも１０，０００センチポイズであってもよく、又は多くとも７０００センチポイズであり、又は多くとも５５００センチポイズである。
【００５７】
好ましくは、スラリーポリマーを形成するための重合性モノマーにおいて、既に重合された重合性モノマーの重量割合は、１％から３０％の間にある。つまり、スラリーポリマーを形成するための全ての重合性モノマーの原料を１００重量部とする場合、既に重合してコポリマーとなる重合性モノマーの量は１重量部から３０重量部であり、まだ重合されていない重合性モノマーは７０重量部から９９重量部であり、つまりモノマー転化率は１％から３０％である。具体的には、以上のモノマー転化率は、少なくとも１％であってもよく、又は少なくとも２％であり、又は少なくとも５％であり、又は少なくとも７％であり、当該モノマー転化率が、多くとも３０％であってもよく、又は多くとも２０％であり、又は多くとも１５％であり、又は多くとも１２％である。
【００５８】
以上の粘度、重量平均分子量、モノマー転化率を有するスラリーポリマーは、硬化性組成物に比較的適用する。
【００５９】
２）スラリーポリマーを形成するための重合性モノマー
以上のスラリーポリマーを形成するための重合性モノマーは、非第三級アルコールの（メタ）アクリレートモノマー、酸官能性の少なくとも１つのエチレン結合を有する非エステルの不飽和モノマーを含み、かつ好ましくは非酸官能性のエチレン性不飽和極性モノマー及び／又はビニルモノマーを更に含むことができる。
【００６０】
つまり、スラリーポリマーは、以上の重合性モノマーを含む原料が部分共重合してなることが好ましい。よって、硬化性組成物のモノマー成分は、必ずこれらの重合性モノマーも含み、硬化性組成物中の（メタ）アクリレートコポリマーもこれらの重合性モノマーが共重合してなる。
【００６１】
以下、各重合性モノマーを更に説明する。
【００６２】
（１）非第三級アルコールの（メタ）アクリレートモノマー
好ましくは、当該非第三級アルコールの（メタ）アクリレートモノマーを形成するための非第三級アルコール中の炭素原子数は、１から２０の間にあり、２から１８の間にあることがより好ましく、４から１２の間にあることが更に好ましい。
【００６３】
以上の非第三級アルコールの（メタ）アクリレートモノマーを形成するための非第三級アルコールのセグメントは、直鎖状であってもよく、分岐状又は両者の組み合わせであってもよい。具体的には、以上の非第三級アルコールは、メタノール、エタノール、１−プロパノール、２−プロパノール、１−ブタノール、２−ブタノール、１−ペンタノール、２−ペンタノール、３−ペンタノール、２−メチル−１−ブタノール、３−メチル−１−ブタノール、１−ヘキサノール、２−ヘキサノール、２−メチル−１−ペンタノール、３−メチル−１−ペンタノール、２−エチル−１−ブタノール、３，５，５−トリメチル−１−ヘキサノール、３−ヘプタノール、１−オクタノール、２−オクタノール、イソオクタノール、２−エチル−１−ヘキサノール、１−デカノール、２−プロピルヘプタノール、１−ドデカノール、１−トリデカノール、１−テトラデカノールのいずれか１種又は複数種を含むが、これに限定されるものではない。以上の非第三級アルコールはいずれも適用であるが、いくつかの好ましい実施形態において、非第三級アルコールは、ブタノール、イソオクタノール、２−エチルヘキサノールのいずれか１種又は複数種（対応するエステルは、イソオクチル（メタ）アクリレート、２−エチルヘキシル（メタ）アクリレート、ブチル（メタ）アクリレートである）であることが好ましく、他の好ましい実施形態において、非第三級アルコールは、再生可能なアルコール、例えば２−オクタノール、シトロネロール、ジヒドロシトロネロールのいずれか１種又は複数種から誘導されるアルコールである。
【００６４】
スラリーポリマーを形成するための重合性モノマー（即ち、モノマー成分と（メタ）アクリレートコポリマーを形成するための重合性モノマー）において、非第三級アルコールの（メタ）アクリレートモノマーの重量パーセントは、５０％から９９．５％の間にある。
【００６５】
つまり、１００重量部あたりのスラリーポリマーを形成するための重合性モノマーにおいて、以上の非第三級アルコールの（メタ）アクリレートモノマーは、５０重量部から９９．５重量部を占めることが好ましく、９５重量部から９９．５重量部を占めることがより好ましい。具体的には、以上の非第三級アルコールの（メタ）アクリレートモノマーは、少なくとも５０重量部を占めてもよく、又は少なくとも７０重量部を占め、又は少なくとも９０重量部を占め、又は少なくとも９５重量部を占め、以上の非第三級アルコールの（メタ）アクリレートモノマーは、多くとも９９．５重量部を占めてもよく、又は多くとも９８重量部を占め、又は多くとも９６重量部を占め、又は多くとも９０重量部を占める。
【００６６】
以上の非第三級アルコールの（メタ）アクリレートモノマーにおいて、その一部は高いＴｇ（ガラス転移温度）を有するものであることが好ましく、即ち、そのホモポリマーのＴｇは、少なくとも２５℃であり、少なくとも５０℃であることが好ましい。当該高いＴｇを有する非第三級アルコールの（メタ）アクリレートモノマーは、メチルメタクリレート、エチルメタクリレート、イソプロピルメタクリレート、ｎ−ブチルメタクリレート、イソブチルメタクリレート、ｓｅｃ−ブチルメタクリレート、ステアリルメタクリレート、フェニルメタクリレート、シクロヘキシルメタクリレート、イソボルニルアクリレート、イソボルニルメタクリレート、ベンジルメタクリレート、３，３，５−トリメチルシクロヘキシルアクリレート、シクロヘキシルアクリレート、Ｎ−オクチルアクリルアミド、プロピルメタクリレートのいずれか１種又は複数種を含むが、これに限定されるものではない。
【００６７】
１００重量部あたりのスラリーポリマーを形成するための重合性モノマーにおいて、当該高いＴｇを有する非第三級アルコールの（メタ）アクリレートモノマーは、０重量部から２５重量部（０は、含まれなくてもよいことを示す）を占めることが好ましく、０重量部から２０重量部を占めることがより好ましい。具体的には、以上の高いＴｇの非第三級アルコールの（メタ）アクリレートモノマーは、含まれていなくてもよく、又は少なくとも２重量部を占め、又は少なくとも５重量部を占め、当該高いＴｇの非第三級アルコールの（メタ）アクリレートモノマーは、多くとも２５重量部を占めてもよく、又は多くとも２０重量部を占め、又は多くとも１５重量部を占める。そのうち、当該高いＴｇを有する非第三級アルコールの（メタ）アクリレートモノマーの量は、全ての非第三級アルコールの（メタ）アクリレートモノマーの量に含まれ、例えば、非第三級アルコールの（メタ）アクリレートモノマーの全量が９０重量部であり、高いＴｇを有する非第三級アルコールの（メタ）アクリレートモノマーの量が１０重量部であると、合計９０重量部の非第三級アルコールの（メタ）アクリレートモノマーのうち、高いＴｇを有するものが１０重量部であり、残りの８０重量部が低いＴｇを有する他の非第三級アルコールの（メタ）アクリレートモノマーであることを示す。
【００６８】
（２）酸官能性の少なくとも１つのエチレン結合を有する非エステルの不飽和モノマー
当該酸官能性の少なくとも１つのエチレン結合を有する非エステルの不飽和モノマーは、エチレン結合と酸官能基の両方を含み、当該酸官能基は、カルボン酸のような酸であってもよく、カルボン酸のアルカリ金属塩のような酸塩であってもよいが、エステルではない。当該酸官能性の少なくとも１つのエチレン結合を有する非エステルの不飽和モノマーは、エチレン性不飽和カルボン酸、エチレン性不飽和スルホン酸、エチレン性不飽和ホスホン酸などであってもよく、具体的には、アクリル酸、メタクリル酸、イタコン酸、フマル酸、クロトン酸、シトラコン酸、マレイン酸、オレイン酸、スチレンスルホン酸、２−アクリルアミド−２−メチルプロパンスルホン酸、ビニルホスホン酸のいずれか１種又は複数種を含むが、これに限定されるものではない。実施可能性を考慮すると、当該酸官能性の少なくとも１つのエチレン結合を有する非エステルの不飽和モノマーは、（メタ）アクリル酸のようなエチレン性不飽和カルボン酸であることがより好ましい。
【００６９】
スラリーポリマーを形成するための重合性モノマー（即ち、モノマー成分と（メタ）アクリレートコポリマーを形成するための重合性モノマー）において、以上の酸官能性の少なくとも１つのエチレン結合を有する非エステルの不飽和モノマーの重量パーセントは、０．５％から１５％の間にあり、０．５％から５％の間にあることがより好ましい。
【００７０】
つまり、１００重量部あたりのスラリーポリマーを形成するための重合性モノマーにおいて、上記酸官能性の少なくとも１つのエチレン結合を有する非エステルの不飽和モノマーは、０．５重量部から１５重量部を占めることが好ましく、０．５から５重量部であることがより好ましい。具体的には、以上の酸官能性の少なくとも１つのエチレン結合を有する非エステルの不飽和モノマーは、少なくとも０．５重量部を占めてもよく、又は少なくとも１重量部を占め、又は少なくとも２重量部を占め、当該酸官能性の少なくとも１つのエチレン結合を有する非エステルの不飽和モノマーは、多くとも１５重量部を占めてもよく、又は多くとも１０重量部を占め、又は多くとも５重量部を占める。
【００７１】
（３）非酸官能性のエチレン性不飽和極性モノマー
好ましくは、スラリーポリマーを形成するための重合性モノマーは、非酸官能性のエチレン性不飽和極性モノマー（エステルを含むことができるが、前述した非第三級アルコールの（メタ）アクリレートモノマーとは異なる）を更に含むことができる。そのうち、使用可能な非酸官能性のエチレン性不飽和極性モノマーは、２−ヒドロキシエチル（メタ）アクリレート、Ｎ−ビニルピロリドン、Ｎ−ビニルカプロラクタム、アクリルアミド、モノ−Ｎ−アルキル置換アクリルアミド、ジ−Ｎ−アルキル置換アクリルアミド、ｔｅｒｔ−ブチルアクリルアミド、ジメチルアミノエチルアクリルアミド、Ｎ−オクチルアクリルアミド、ポリ（アルコキシアルキル）（メタ）アクリレートのいずれか１種又は複数種を含むが、これに限定されるものではない。そのうち、ポリ（アルコキシアルキル）（メタ）アクリレートは、２−（２−エトキシエトキシ）エチル（メタ）アクリレート、２−エトキシエチル（メタ）アクリレート、２−メトキシエトキシエチル（メタ）アクリレート、２−メトキシエチルメタクリレート、ポリエチレングリコールモノ（メタ）アクリレートのいずれか１種又は複数種を含む。明らかに、ここに記載された非酸官能性のエチレン性不飽和極性モノマーは、上記他のモノマーを含まず、即ち、以上の非第三級アルコールの（メタ）アクリレートモノマーとは異なる。
【００７２】
スラリーポリマーを形成するための重合性モノマー（即ち、モノマー成分と（メタ）アクリレートコポリマーを形成するための重合性モノマー）において、非酸官能性のエチレン性不飽和極性モノマーの重量パーセントは４５％以下である。
【００７３】
つまり、１００重量部あたりのスラリーポリマーを形成するための重合性モノマーにおいて、非酸官能性のエチレン性不飽和極性モノマーは、０重量部から４５重量部（０は、含まれなくてもよいことを示す）を占めることが好ましい。具体的には、当該非酸官能性のエチレン性不飽和極性モノマーは、含まれていなくてもよく、又は少なくとも１重量部を占め、又は少なくとも２重量部を占め、又は少なくとも５重量部を占め、当該非酸官能性のエチレン性不飽和極性モノマーは、多くとも４５重量部を占めてもよく、又は多くとも４０重量部を占め、又は多くとも３５重量部を占める。
【００７４】
（４）ビニルモノマー
好ましくは、スラリーポリマーを形成するための重合性モノマーは、ビニルモノマーを更に含むことができ、当該ビニルモノマーとは、ビニル基を重要な部分とするモノマーであり、ビニルエステル（例えば、酢酸ビニル、プロピオン酸ビニル）、スチレン、置換スチレン（例えばα−メチルスチレン）、ハロゲン化ビニルのいずれか１種又は複数種を含むが、これに限定されるものではない。明らかに、ここに記載されたビニルモノマーは、上記他のモノマーを含まず、即ち、以上の非第三級アルコールの（メタ）アクリレートモノマー、酸官能性の少なくとも１つのエチレン結合を有する非エステルの不飽和モノマー、非酸官能性のエチレン性不飽和極性モノマーとは異なる。
【００７５】
スラリーポリマーを形成するための重合性モノマー（即ち、モノマー成分と（メタ）アクリレートコポリマーを形成するための重合性モノマー）において、ビニルモノマーの重量パーセントは５％以下である。
【００７６】
つまり、１００重量部あたりのスラリーポリマーを形成するための重合性モノマーにおいて、当該ビニルモノマーは、０重量部から５重量部（０は、含まれなくてもよいことを示す）を占めることが好ましい。具体的には、当該ビニルモノマーは、含まれていなくてもよく、又は少なくとも０．１重量部を占め、又は少なくとも０．５重量部を占め、当該ビニルモノマーは、多くとも５重量部を占めてもよく、又は多くとも４重量部を占め、又は多くとも３重量部を占める。
【００７７】
そのうち、以上の非酸官能性のエチレン性不飽和極性モノマーとビニルモノマーは、任意の成分であり、即ち、スラリーポリマーを形成するための重合性モノマーは、これらを含まなくてもよいが、スラリーポリマーの性能を改善する代替成分として、これらをスラリーポリマーに用いることは知られている。
【００７８】
２、ブロックコポリマー
本発明の硬化性組成物は、１種又は複数種のブロックコポリマーを更に含み、当該ブロックコポリマーは、エラストマーに属する。
【００７９】
本発明のブロックコポリマーは、少なくとも２つのそれぞれ両端に位置するＡブロックと少なくとも１つの中間に位置するＢブロックとを含み、Ａブロックは、メタクリレートモノマーが重合してなるものであり、Ｂブロックは、アクリレートモノマーが重合してなるものである。
【００８０】
つまり、本発明のブロックコポリマーは、両端が必ずメタクリレートモノマーが重合してなるＡブロックであり、中間がアクリレートモノマーが重合してなるＢブロックである。通常、以上のＡブロックは、Ｂブロックよりも高い硬度を有することで、エラストマーの弾性を改善するのに有利である。
【００８１】
好ましくは、以上のＡブロックは、アルキルメタクリレートモノマーが重合してなるものであり、かつそのアルキルの炭素原子数が、１から６の間にあり、又は１から４の間にあり、又は１から３の間にある。以上のＢブロックは、アルキルアクリレートモノマーが重合してなるものであり、かつそのアルキルの炭素原子数が、３から２０の間にあり、又は４から２０の間にあり、又は４から１０の間にあり、又は４から６の間にある。明らかに、以上の炭素原子数が一定の範囲であると、各ブロックは、いずれも複数種の異なる具体的なモノマーから形成することができる。
【００８２】
好ましくは、Ａブロックを形成するためのアルキルメタクリレートモノマーのアルキルの炭素原子数が、Ｂブロックを形成するためのアルキルアクリレートモノマーのアルキルの炭素原子数よりも小さい。例えば、最も好ましい態様として、Ａブロックは、メチルメタクリレートモノマーが重合してなるものであり、Ｂブロックは、ｎ−ブチルアクリレートモノマーが重合してなるものである。即ち、Ａブロックは、ポリ（メチルメタクリレート）であり、Ｂブロックは、ポリ（ｎ−ブチルアクリレート）である。
【００８３】
より好ましくは、以上のブロックコポリマーは、Ａブロック−Ｂブロック−Ａブロック構造のトリブロックコポリマーである。つまり、当該ブロックコポリマーは、２つのそれぞれ両端に位置するＡブロックと１つの中間に位置するＢブロックのみから構成され、その他の構造を含まないことが好ましいので、単純なＡＢＡ構造である。例えば、最適な態様として、当該ブロックコポリマーは、ポリ（メチルメタクリレート）−ポリ（ｎ−ブチルアクリレート）−ポリ（メチルメタクリレート）のトリブロックコポリマーである。
【００８４】
もちろん、当該ブロックコポリマーが他のブロックを含む、又は中間に交互に設置された（ＡＢ）ブロックを含むことも可能である。具体的には、以上のブロックコポリマー（エラストマー）は、日本東京の株式会社クラレ製のＬＡ１１１４、ＬＡ２１４０、ＬＡ２２５０、ＬＡ２３３０などのエラストマー製品であってもよい。
【００８５】
好ましくは、以上のブロックコポリマーの重量平均分子量は２０００ダルトンから５００，０００ダルトンの間にある。
【００８６】
つまり、以上のブロックコポリマーの重量平均分子量は、少なくとも２０００ダルトンであり、又は少なくとも３０００ダルトンであり、又は少なくとも５０００ダルトンであり、又は少なくとも１０，０００ダルトンであり、又は少なくとも４０，０００ダルトンであり、又は少なくとも６０，０００ダルトンであり、かつその重量平均分子量は、５００，０００ダルトンを超えず、又は３００，０００ダルトンを超えず、又は２００，０００ダルトンを超えず、又は１２０，０００ダルトンを超えず、又は８０，０００ダルトンを超えない。
【００８７】
好ましくは、以上のブロックコポリマーにおいて、Ａブロックの重量パーセントは、５％から５０％の間にあり、２０％から３０％の間にあることが好ましく、Ｂブロックの重量パーセントは、５０％から９５％の間にあり、７０％から８０％の間にあることが好ましい。
【００８８】
つまり、ブロックコポリマーにおいて、Ａブロックが占める割合は、小さく、その重量パーセントは、少なくとも５％であり、又は少なくとも７％であり、又は少なくとも１０％であり、又は少なくとも２０％であり、又は少なくとも２３％であり、Ａブロックの重量パーセントは、多くとも５０％を超えず、又は４０％を超えず、又は３５％を超えず、又は３０％を超えない。その分、ブロックコポリマーにおいて、Ｂブロックが占める割合は、大きく、その重量パーセントは、少なくとも５０％であり、又は少なくとも５５％であり、又は少なくとも６０％であり、又は少なくとも６５％であり、又は少なくとも７０％であり、Ｂブロックの重量パーセントは、多くとも９５％を超えず、又は９０％を超えず、又は８５％を超えず、又は８０％を超えず、又は７５％を超えない。
【００８９】
３、光開始剤
好ましくは、本発明の硬化性組成物は、光により開始されるものであるため、光開始剤を含有することができる。光開始剤は、紫外光の照射下でラジカルを生成させることにより、重合反応を開始させるために使用されている。光開始過程で追加の有機溶媒（即ち、重合性モノマー以外の溶媒）を使用しないので、製造過程全体で基本的に廃水、排気ガスの汚染がなく、より環境に優しく、効率が高い。更に、光開始時に紫外光を使用して重合を開始させるので、加熱する必要がなく、簡単に行うことができ、エネルギー消費が低く、効率が高い一方で、紫外光の光源を切断して空気を導入すると、すぐに反応を終了させることができるため、その製品の粘度、モノマー転化率、重量平均分子量などを正確に制御することができる。
【００９０】
そのうち、具体的な使用可能な光開始剤は、ベンゾインメチルエーテル、ベンゾインイソプロピルエーテルのようなベンゾインエーテル；２，２−ジメトキシアセトフェノン、ジメトキシヒドロキシアセトフェノンのような置換アセトフェノン；２−メチル−２−ヒドロキシフェニルアセトンのような置換α−ケトアルコール；２−ナフタレン−スルホニルクロライドのような芳香族スルホニルクロリド；１−フェニル−１、２−プロパンジオン−２−（Ｏ−エトキシ−カルボニル）オキシムのような光活性オキシム；１−ヒドロキシシクロヘキシルフェニルケトン；１−［４−（２−ヒドロキシエトキシ）フェニル］−２−ヒドロキシ−２−メチル−１−プロパン−１−オン；（４−メチルチオベンゾイル）−１−メチル−１−モルホリノエタン；（４−モルホリノベンゾイル）−１−ベンジル−１−ジメチルアミノプロパン；（４−モルホリノベンゾイル）−１−（４−メチルベンジル）−１−ジメチルアミノプロパン；ビス（２，４，６−トリメチルベンゾイル）フェニルホスフィンオキサイド；１−ヒドロキシシクロヘキシルベンゾフェノンのいずれか１種又は複数種を含むが、これに限定されるものではない。そのうち、特に好ましい光開始剤は、置換アセトフェノンである。
【００９１】
好ましくは、硬化性組成物において、１００重量部あたりのスラリーポリマーを形成するための重合性モノマーに対する、光開始剤の使用量は、０．００１重量部から３重量部の間にある。具体的には、光開始剤の使用量は、少なくとも０．００１重量部であってもよく、又は少なくとも０．００５重量部であり、又は少なくとも０．０１重量部であり、当該光開始剤の使用量は、多くとも３重量部であってもよく、又は多くとも１重量部であり、又は多くとも０．５重量部である。
【００９２】
なお、ここでの光開始剤の使用量とは、硬化性組成物に添加された光開始剤の全量であり、これらの光開始剤は、部分重合反応を開始させてスラリーポリマーを得るために、一部（通常、全量中の重量パーセントは１０％から２０％である）が先にスラリーポリマーの原料に添加された後、硬化性組成物を最終的に感圧接着剤に重合させるために、残りの部分が得られたスラリーポリマーに添加されてもよい。
【００９３】
４、架橋剤
好ましくは、本発明の硬化性組成物は、架橋剤を更に含むことができ、架橋剤の添加は、形成された感圧接着剤の凝集強度を向上させることができる。本発明で使用可能な架橋剤は、紫外光の照射により活性化可能な感光型架橋剤を含むことができ、一般的な感光型架橋剤は、ベンゾフェノン；共重合可能な芳香族ケトン；２，４−ビス（トリクロロメチル）−６−（４−メトキシベンゼン）−トリアジンなどのようなトリアジン類物質（Ｔｒｉａｚｉｎｅ）を含むが、これに限定されるものではない。別の使用可能な架橋剤は、ジ（メタ）アクリレート、トリ（メタ）アクリレート、テトラ（メタ）アクリレートなどのような多官能（メタ）アクリレートであり、その具体例としては、１，６−ヘキサンジオールジ（メタ）アクリレート、ポリ（エチレングリコール）ジ（メタ）アクリレート、ポリブタジエンジ（メタ）アクリレート、ポリウレタンジ（メタ）アクリレート、プロポキシル化のグリセリントリ（メタ）アクリレート中のいずれか１種又は複数種を含むが、これに限定されるものではない。当該多官能（メタ）アクリレート架橋剤は、非感光型架橋剤であるが、アクリレート感圧接着剤の凝集強度（米国特許ＵＳ４３７９２０１を参照）を向上させることができる。別の使用可能な架橋剤は、多官能のアジリジン、イソシアネート、エポキシ樹脂などのような熱活性化型架橋剤であり、具体的には１，１’−（１，３−フタロイル）−ビス−（２−メチルアジリジン）であってもよい。そのうち、本発明で最も好ましい架橋剤は、多官能（メタ）アクリレートである。
【００９４】
好ましくは、硬化性組成物において、１００重量部あたりのスラリーポリマーを形成するための重合性モノマーに対して、架橋剤の使用量は、５重量部以下であることが好ましい。つまり、当該架橋剤は、含まれていなくてもよく、又は少なくとも０．０１重量部であり、又は少なくとも０．０３重量部であり、当該架橋剤の使用量は、多くとも５重量部であってもよく、又は多くとも２重量部であり、又は多くとも１重量部である。
【００９５】
５、黒色顔料
本発明の感圧接着剤は、主に携帯電話、タブレットなどの表示パネルとハウジングとの粘着に用いられるため、望ましくは、遮光を実現して明らかに見られることを避けるために、黒色の外観を有することが好ましい。そのため、硬化性組成物に黒色顔料を添加することができ、使用可能な黒色顔料は、９Ｂ１１７（Ｐｅｎｎ  Ｃｏｌｏｒ社、ペンシルベニア、米国）などを含む。
【００９６】
硬化性組成物において、１００重量部あたりのスラリーポリマーを形成するための重合性モノマーに対して、黒色顔料の使用量は、１０重量部以下であることが好ましい。つまり、当該黒色顔料は、含まれていなくてもよく、又は少なくとも０．５重量部であり、又は少なくとも１重量部であり、当該黒色顔料の使用量は、多くとも１０重量部であってもよく、又は多くとも８重量部であり、又は多くとも７重量部である。
【００９７】
６、膨張済みのポリマー微小球
感圧接着剤の耐落下性能を更に向上させるために、「フォーム」に類似する特性を有することが好ましい。そのため、硬化性組成物に膨張済みのポリマー微小球を添加することができる。膨張済みのポリマー微小球は、ポリマーシェルとシェル内に位置するキャビティから構成される基本的に球状の既知材料であり、気化可能な材料で被覆されたポリマー粒子を加熱することにより得られ、即ち、気化可能な材料の気化によってポリマーシェルを膨大させる。膨張済みのポリマー微小球の粒径は、１０μｍから１００μｍの間にあることが好ましく、２０μｍから９０μｍの間にあることがより好ましい。具体的な使用可能な膨張済みのポリマー微小球は、中国特許ＣＮ１０３３２００３７Ｂなどを参照することができるため、ここでは詳しく説明しない。
【００９８】
硬化性組成物において、１００重量部あたりのスラリーポリマーを形成するための重合性モノマーに対して、膨張済みのポリマー微小球の使用量は、１０重量部以下であることが好ましい。つまり、当該膨張済みのポリマー微小球は、含まれていなくてもよく、又は少なくとも０．１重量部であり、又は少なくとも０．５重量部であり、当該膨張済みのポリマー微小球の使用量は、多くとも１０重量部であってもよく、又は多くとも９重量部であり、又は多くとも８重量部である。
【００９９】
７、接着付与樹脂
感圧接着剤の粘着性能を向上させるために、硬化性組成物に接着付与樹脂を添加することもできる。そのうち、接着付与樹脂は、単独で又は複数種を混合して用いることができ、使用可能な接着付与樹脂は、水素化ロジン樹脂ＦＯＲＡＬ  ８５ＬＢ（Ｐｉｎｏｖａ社、ジョージア、米国）、水素化テルペンフェノール樹脂ＵＨ１１５（Ｙａｓｕｈａｒａ化学会社、広島市、日本）、炭化水素樹脂類接着付与樹脂ＲＥＧＲＥＬＴＺ  ６１０８（イーストマンケミカル社、テネシー、米国）、米国特許ＵＳ２０１５００４４４５７及び中国特許ＣＮ２０１４０７４１３９でのアクリレートポリマー接着付与樹脂などを含むが、これに限定されるものではない。
【０１００】
硬化性組成物において、接着付与樹脂の使用は、他の性能に影響を与えないことを基準とする。具体的には、１００重量部あたりのスラリーポリマーを形成するための重合性モノマーに対して、接着付与樹脂は、３５重量部を超えず、又は２５重量部を超えず、又は１０重量部を超えず、又は２重量部を超えないことが好ましく、当該接着付与樹脂の含有量は、０．１重量部以上であり、又は１重量部以上であり、又は２重量部以上であることが好ましい。
【０１０１】
８、その他の添加剤（例えば、可塑剤、酸化防止剤、分散剤、沈降防止剤など）及び機能性成分
好ましくは、製品である接着テープの異なる性能を改善するために、硬化性組成物に様々な他の既知添加剤を添加することもでき、任意の添加剤は、可塑剤、酸化防止剤、分散剤、沈降防止剤のいずれか１種又は複数種を含むが、これに限定されるものではない。
【０１０２】
また、好ましくは、製品である接着テープに所望の特定機能を持たせるために、硬化性組成物に機能性成分を添加することもでき、例えば、製品のダイカット性能を向上させるために、短繊維などを添加することができる。
【０１０３】
もちろん、以上の各任意成分の添加は、いずれも感圧接着剤自身の性能（特に耐落下性能）に影響を与えないことを基準とすることを理解すべきである。
【０１０４】
同時に、必要な場合、当業者は、硬化性組成物に他の既知成分を添加することもできるが、ここでは詳しく説明しない。
【０１０５】
硬化性組成物の調製方法
以上の硬化性組成物は、各原料を均一に混合することにより得ることができる。
【０１０６】
以下、硬化性組成物の一部の主原料の調製工程を説明する。
【０１０７】
１、スラリーポリマーの調製方法
スラリーポリマーを硬化性組成物の原料として使用する場合、スラリーポリマーの調製方法は、主に２種ある。１つは、紫外光により開始される塊状重合法であり、紫外光開始法と略記する。もう１つは、熱により開始される溶液重合法であり、溶液法と略記する。以下、これらを逐一説明する。
【０１０８】
１）紫外光開始法
紫外光開始法では、追加の溶媒を使用せず、直接重合性モノマーの原料を混合して部分共重合（塊状重合）を行い、かつまだ重合されていない重合性モノマーを溶媒として、重合により生成されたコポリマーを溶解し、スラリーポリマーを得る。紫外光開始法の工程は、具体的に以下のステップを含む。
【０１０９】
（１）原料を準備するステップ
つまり、スラリーポリマーを形成するための各重合性モノマーを混合することである。
【０１１０】
そのうち、重合性モノマーに上記の高いＴｇを有する非第三級アルコールの（メタ）アクリレートモノマーが存在すると、それらの全てをこのステップで添加してもよく（本発明の各実施例は、いずれもこのような方法を採用する）、又はそれらの一部のみを添加してもよく、又は添加しなくてもよいが、添加されない部分を部分共重合が完了した後のスラリーポリマーに直接添加すべきである（つまり、硬化性組成物に直接添加する）。これは、高いＴｇを有する非第三級アルコールの（メタ）アクリレートモノマーの重合が多くの場合遅く、この時に添加しても大量に重合することができないからである。
【０１１１】
よって、最後に調製されたスラリーポリマー製品について、重合された部分及びまだ重合されていない部分において、当該高いＴｇを有する非第三級アルコールの（メタ）アクリレートモノマーの含有量は、異なっている。つまり、硬化性組成物において、モノマー成分と（メタ）アクリレートコポリマーに対応する重合性モノマー原料の具体的な成分（含有量を含む）は、同じではないかもしれない。
【０１１２】
このステップでは、紫外光で重合反応を開始できるために、硬化性組成物の全て又は一部の光開始剤を上記重合性モノマーと混合することも必要である。通常、このステップで添加された光開始剤は、硬化性組成物の光開始剤の一部であり、通常その全量中の重量パーセントは１０％から２０％である。
【０１１３】
（２）紫外光で以上の原料を照射することで、重合性モノマーを部分共重合させてスラリーポリマーを得るステップ
そのうち、使用可能な紫外光源は、通常２種類に分けられる。第１は、低強度紫外光源であり、例えば、波長が２８０ｎｍから４００ｎｍ、強度が通常１０ｍｗ／ｃｍ２以下の黒色光である。第２は、高強度紫外光源であり、例えば、強度が通常１０ｍｗ／ｃｍ２よりも大きく、１５ｍｗ／ｃｍ２から４５０ｍｗ／ｃｍ２の間にあることがより好ましい中圧水銀ランプである。そのうち、紫外光強度は、ＵＶＩＭＡＰＴＭ  ＵＭ  ３６５  Ｌ−Ｓ放射計（ゼネラル・エレクトリック・カンパニー、バージニア、米国）を用いて米国国立標準技術研究所（ＮＩＳＴ、Ｕｎｉｔｅｄ  Ｓｔａｔｅｓ  Ｎａｔｉｏｎａｌ  Ｉｎｓｔｉｔｕｔｅ  ｏｆ  Ｓｔａｎｄａｒｄｓ  ａｎｄ  Ｔｅｃｈｎｏｌｏｇｙ）の規定に従って測定される。本発明において、紫外光強度が０．１ｍｗ／ｃｍ２から１５０ｍｗ／ｃｍ２の低強度紫外光源を使用することが好ましく、具体的には、以上の紫外光強度は、少なくとも０．１ｍｗ／ｃｍ２であり、又は少なくとも０．５ｍｗ／ｃｍ２であり、又は少なくとも１．５ｍｗ／ｃｍ２であり、当該紫外光強度は、多くとも１５０ｍｗ／ｃｍ２であり、又は多くとも１００ｍｗ／ｃｍ２であり、又は多くとも５０ｍｗ／ｃｍ２である。紫外光の照射時間は、光の強度と重合状況に応じて調整することができ、通常、約数分間である。又は、強度が高いが、照射時間が短い紫外光を使用することもでき、例えば６００ｍｗ／ｃｍ２で１秒間照射する。
【０１１４】
重合工程において、ウベローデ粘度計を用いてスラリーポリマーの粘度を連続的に測定し、スラリーポリマーの屈折率を連続的に測定することで、そのモノマー転化率を判断し、所定の基準に達した後に紫外光を除去し、スラリーポリマーへ空気又は酸素ガスを導入することにより、ラジカルをクエンチし、重合を終了させる。
【０１１５】
紫外光開始法は、調製過程で追加の有機溶媒（即ち、重合性モノマー以外の溶媒）を使用しないので、製造過程全体で基本的に廃水、排気ガスの汚染がなく、より環境に優しく、効率が高い。同時に、紫外光開始法は、紫外光を使用して重合を開始させるので、加熱する必要がなく、簡単に行うことができ、エネルギー消費が低く、効率が高い一方で、紫外光の光源を切断して気体を導入すると、すぐに反応を終了させることができるため、その製品の粘度、モノマー転化率、重量平均分子量などを正確に制御することができる。
【０１１６】
従って、紫外光開始法は、本発明の好ましいスラリーポリマーを調製する方法であり、本発明の各実施例において、スラリーポリマーはいずれも本方法で調製される。
【０１１７】
２）溶液法
以上のスラリーポリマーは、溶液法で調製することもできる。つまり、重合性モノマーを追加の有機溶媒に溶解させて重合し、重合が完了した後に追加の有機溶媒を除去することができ、残りの物質が、スラリーポリマーである。溶液法の具体的なステップは、以下のステップを含むことができる。
【０１１８】
（１）原料を準備するステップ
スラリーポリマーを形成するための各重合性モノマー、熱開始剤などを溶媒に溶解し、窒素ガスを導入して十分に浄化する。
【０１１９】
そのうち、使用可能な溶媒は、メタノール、テトラヒドロフラン、エタノール、イソプロパノール、アセトン、メチルエチルケトン、酢酸メチル、酢酸エチル、トルエン、キシレン、エチレングリコールアルキルエーテルのいずれか１種又は複数種を含むが、これに限定されるものではない。
【０１２０】
熱開始剤は、ラジカルを生成可能な有機過酸化物、有機ヒドロペルオキシド、アゾ類化合物などである。使用可能な有機過酸化物は、ベンゾイルパーオキサイド、ラウロイルパーオキサイド、ジ−ｔｅｒｔ−アミルパーオキサイド、ｔｅｒｔ−ブチルパーオキシベンゾエート、２，５−ジメチル−２，５−ジ−（ｔｅｒｔ−ブチルペルオキシ）ヘキサン、２，５−ジメチル−２，５−ジ−（ｔｅｒｔ−ブチルペルオキシ）ヘキシン−３、ジクミルパーオキサイドのいずれか１種又は複数種を含むが、これに限定されるものではない。使用可能な有機ヒドロペルオキシドは、ｔｅｒｔ−アミルヒドロペルオキシド及び／又はｔｅｒｔ−ブチルヒドロペルオキシドを含むが、これに限定されるものではない。使用可能なアゾ類化合物は、２，２’−アゾビス（イソブチロニトリル）、２，２’−アゾビス（２−メチルブチロニトリル）、２，２’−アゾビス（２，４−ジメチルバレロニトリル）のいずれか１種又は複数種を含むが、これに限定されるものではない。
【０１２１】
そのうち、１００重量部あたりのスラリーポリマーを形成するための重合性モノマーに対して、熱開始剤の添加量は、０．０５から約１重量部であることが好ましく、約０．１から約０．５重量部であることが好ましい。
【０１２２】
（２）溶液を加熱して、重合性モノマーを部分共重合させるステップ
そのうち、加熱温度は、通常４０℃から１００℃の範囲内であり、加熱時間は、通常１時間から２０時間であり、その具体的な選択は、物質使用量の合計、所望のモノマー転化率などに依存する。
【０１２３】
（３）真空蒸留によって追加の溶媒を除去して、スラリーポリマーを得るステップ
そのうち、具体的な真空蒸留の温度は、追加の溶媒のタイプに応じて決定することができ、その時間は、追加の溶媒を基本的に除去できることを基準とする。
【０１２４】
なお、溶液法でスラリーポリマーを調製することも可能であるが、最適な方法ではない。これは、追加の溶媒を使用し、溶媒を除去するステップを追加する必要があるため、そのコストが高くかつプロセスが複雑であり、また、加熱する必要があるため、エネルギー消費が高く、更に、溶液中でのモノマーの重合が多くの場合より遅いので、その所望の時間が長く（通常、数時間であるが、紫外光開始法は、通常わずか数分間である）、効率が低いからである。
【０１２５】
スラリーポリマーを得た後に、硬化性組成物の他の成分（ブロックコポリマー、光開始剤、架橋剤など）の全てを添加して完全に溶解させるだけで、製品である硬化性組成物を得ることができる。そのうち、好ましくは、一般的に先に黒色顔料、光開始剤、架橋剤、接着付与樹脂などの成分が添加し、それらが完全に溶解した後にブロックコポリマー（エラストマー）を添加する。膨張済みのポリマー微小球がある場合は、最後に添加する。このような添加順序は、各成分がいずれも均一に分布できることを確保するのに有利である。本発明の各実施例において、いずれも以上の順序に従って混合する。
【０１２６】
感圧接着剤
本発明は、上記硬化性組成物が硬化してなる感圧接着剤を更に提供する。
【０１２７】
つまり、紫外光照射で上記硬化性組成物を基本的に完全に硬化させることで、感圧接着剤を形成することができ、当該感圧接着剤は、優れた耐落下性能を有する。そのうち、紫外光の照射時間は、硬化性組成物を基本的に完全に硬化できることを基準とし、通常、約数分間である。
【０１２８】
接着テープ
本発明は、上記感圧接着剤を含む接着テープを更に提供する。
【０１２９】
つまり、以上の感圧接着剤は、応用のために、接着テープの形態を形成することができる。
【０１３０】
具体的には、本発明の接着テープは、バッキングとバッキングに形成される上記感圧接着剤を含むことができる。バッキングを有すると、上記硬化性組成物をバッキングに塗布し、その後紫外光照射で硬化させることで、バッキングと上記感圧接着剤を含む接着テープを得ることができる。又は、硬化性組成物を分離可能な仮基体（例えば離型フィルム）に塗布し、紫外光照射で硬化させて粘着フィルムを形成し、その後感圧接着剤粘着フィルムを他のバッキングに移転することもできる。
【０１３１】
そのうち、以上の硬化性組成物を塗布する方法は、ローラーコーティング、フローコーティング、ディップコーティング、スピンコーティング、スプレーコーティング、ブレードコーティング、ダイコーティングなどを含むが、これに限定されるものではない、ここでは詳しく説明しない。塗布後に形成される乾燥粘着剤（即ち、感圧接着剤）の厚さは、通常５０μｍから５００μｍであり、少なくとも１００μｍであり、又は少なくとも２００μｍであることがより好ましく、その厚さは、多くとも４００μｍであり、又は多くとも３００μｍであることが好ましい。
【０１３２】
そのうち、バッキングは、フレキシブルであることが好ましく、例えばポリエチレン、ポリプロピレン（アイソタクチックポリプロピレンを含む）のようなポリオレフィン、ポリスチレン、ポリエステル、ポリビニルアルコール、ポリ（エチレンテレフタレート）、ポリ（ブチレンテレフタレート）、ポリ（カプロラクタム）、ポリ（フッ化ビニリデン）、ポリラクチド、セルロースアセテート、エチルセルロースなどのようなプラスチックを含むことができる。更に、バッキングの表面は、接着テープの性能を改善するように特定の微細複製構造を有してもよく、微細複製構造は、米国特許ＵＳ５１４１７９０、ＵＳ５２９６２７７、ＵＳ５３６２５１６などで説明するようなものであってもよい。又は、バッキングは、例えば綿、ナイロン、レーヨン、ガラス糸、セラミック糸などの織物であってもよい。又は、バッキングは、例えば天然繊維及び／又は合成繊維からエアレイドによって得られた不織布であってもよい。
【０１３３】
バッキングを有する接着テープにおいて、バッキングは一側のみに上記感圧接着剤を有し、他側に接着剤を有せず又は他の接着剤を有するものであってもよく、又は、バッキングが両側に上記感圧接着剤を有することで、接着テープが両面接着テープとなるものであってもよい。
【０１３４】
同時に、バッキングに、本発明の感圧接着剤のみを有してもよく、又はこれと同時に他の既知接着剤を有してもよい。具体的には、本発明の感圧接着剤が直接バッキングに接し、その外側に他の既知接着剤（即ち、本発明の感圧接着剤が媒介に類似する作用を果たす）が設けられるものであってもよく、又は、他の既知感圧接着剤が直接バッキングに接し、その外側に本発明の接着剤（即ち、本発明の感圧接着剤が直接粘着作用を果たす）が設けられるものであってもよい。
【０１３５】
又は、本発明の別の形態として、バッキングは、本発明の感圧接着剤から構成されてもよい。好ましくは、当該バッキングの一側又は両側に、他の既知接着剤が更に設けられてもよい。つまり、本発明の感圧接着剤（特にフォーム特性を有する感圧接着剤）は、バッキングとして使用することもでき、当該バッキングは、両側にいずれも粘性を有する「粘着フィルム」を形成するように単独で存在してもよく、又は、当該バッキングを他の接着剤とともに使用してもよく、即ち、その一側又は両側に他の既知接着剤が更に設けられてもよい。
【０１３６】
要するに、本発明の感圧接着剤は、単独の粘着フィルム（バッキング又はフォーム）としてもよく、又は他の接着剤を有する接着テープのバッキングとしてもよく、又は接着剤として他のバッキングに付着されてもよい。
【０１３７】
接着テープの使用を容易にするために、使用しない際に不意に粘着することを避けるために離型フィルム又は離型紙が更に設けられてもよい。具体的には、離型フィルム又は離型紙の形態は、周知であり、様々であり、例えばシリコーン塗布のクラフト紙、グラシン紙、プラスチックコーティングクラフト紙、ポリ（エチレンテレフタレート）などがある。そのうち、感圧接着剤から構成される粘着フィルムが直接離型フィルム又は離型紙に接すると、直接感圧接着剤を離型フィルム又は離型紙に形成することもできる。
【０１３８】
接合製品
本発明は、上記感圧接着剤が少なくとも一部の表面に粘着されている第１の部品を含む接合製品を更に提供する。
【０１３９】
つまり、本発明は、上記感圧接着剤を含む接合製品を提供することで、当該接合製品が上記感圧接着剤で他の製品に互いに粘着することができ、又は接合製品での複数の部品が上記感圧接着剤で粘着することができる。
【０１４０】
好ましくは、以上の接合製品は、上記感圧接着剤で第１の部品と粘着する第２の部品を更に含む。
【０１４１】
つまり、接合製品での複数の部品は、上記感圧接着剤で粘着することができる。そのうち、前述したように、感圧接着剤は、単独の粘着フィルム（バッキング又はフォーム）としてもよく、又は他の接着剤を有する接着テープのバッキングとしてもよく、又は接着剤として他のバッキングに付着されてもよい。
【０１４２】
好ましくは、以上の接合製品は、移動端末、タブレット、ノートパソコンのいずれかであり、第１の部品はハウジングであり、第２の部品は表示パネルである。
【０１４３】
つまり、本発明の感圧接着剤は、移動端末（携帯電話）、タブレット、ノートパソコンなどの表示パネルとハウジングとを粘着するために用いられることが好ましい。これは、これらの製品が多くの場合不意に落下しやすく、その感圧接着剤の耐落下性能が比較的重要であるからである。
【０１４４】
もちろん、以上の説明は接合製品の具体的な形態を限定するものではなく、上記感圧接着剤を含む製品である限り、接合製品に属する。
【０１４５】
本発明の具体的な実施形態
本発明の実施例は、モノマー成分と、少なくとも１種のブロックコポリマーと、を含む硬化性組成物であり、
モノマー成分は、少なくとも２種の重合性モノマーを含み、重合性モノマーは、非第三級アルコールの（メタ）アクリレートモノマー、酸官能性の少なくとも１つのエチレン結合を有する非エステルの不飽和モノマーを含み、
ブロックコポリマーは、エラストマーに属し、少なくとも２つのそれぞれ両端に位置するＡブロックと少なくとも１つの中間に位置するＢブロックとを含み、Ａブロックは、メタクリレートモノマーが重合してなるものであり、Ｂブロックは、アクリレートモノマーが重合してなるものである硬化性組成物を提供する。
【０１４６】
好ましくは、ブロックコポリマーは、Ａブロック−Ｂブロック−Ａブロック構造のトリブロックコポリマーである。
【０１４７】
好ましくは、Ａブロックはアルキルメタクリレートモノマーが重合してなるものであり、Ｂブロックはアルキルアクリレートモノマーが重合してなるものである。
【０１４８】
好ましくは、アルキルメタクリレートモノマーのアルキルの炭素原子数は１から６の間にあり、アルキルアクリレートモノマーのアルキルの炭素原子数は３から２０の間にあり、かつアルキルメタクリレートモノマーのアルキルの炭素原子数はアルキルアクリレートモノマーのアルキルの炭素原子よりも小さい。
【０１４９】
更に好ましくは、アルキルメタクリレートモノマーはメチルメタクリレートモノマーであり、アルキルアクリレートモノマーはｎ−ブチルアクリレートモノマーである。
【０１５０】
好ましくは、ブロックコポリマーの重量平均分子量は２０００ダルトンから５００，０００ダルトンの間にある。
【０１５１】
更に好ましくは、ブロックコポリマーの重量平均分子量は４０，０００ダルトンから１２０，０００ダルトンの間にある。
【０１５２】
好ましくは、ブロックコポリマーにおいて、Ａブロックの重量パーセントは５％から５０％の間にあり、Ｂブロックの重量パーセントは５０％から９５％の間にある。
【０１５３】
更に好ましくは、ブロックコポリマーにおいて、Ａブロックの重量パーセントは２０％から３０％の間にあり、Ｂブロックの重量パーセントは７０％から８０％の間にある。
【０１５４】
好ましくは、硬化性組成物は、（メタ）アクリレートコポリマーを更に含み、（メタ）アクリレートコポリマーは、少なくとも２種の重合性モノマーを含む原料が共重合してなるものであり、重合性モノマーは、非第三級アルコールの（メタ）アクリレートモノマー、酸官能性の少なくとも１つのエチレン結合を有する非エステルの不飽和モノマーを含み、（メタ）アクリレートコポリマーの重量平均分子量は５００，０００ダルトンから１０，０００，０００ダルトンの間にある。
【０１５５】
更に好ましくは、モノマー成分及び（メタ）アクリレートコポリマーがスラリーポリマーを構成し、スラリーポリマーは、少なくとも２種の重合性モノマーを含む原料が部分共重合して形成され、重合性モノマーは、非第三級アルコールの（メタ）アクリレートモノマー、酸官能性の少なくとも１つのエチレン結合を有する非エステルの不飽和モノマーを含む。
【０１５６】
更に好ましくは、スラリーポリマーを形成するための重合性モノマーにおいて、非第三級アルコールの（メタ）アクリレートモノマーの重量パーセントは５０％から９９．５％の間にあり、酸官能性の少なくとも１つのエチレン結合を有する非エステルの不飽和モノマーの重量パーセントは０．５％から１５％の間にある。
【０１５７】
更に好ましくは、スラリーポリマーを形成するための重合性モノマーにおいて、非第三級アルコールの（メタ）アクリレートモノマーの重量パーセントは９５％から９９．５％の間にあり、酸官能性の少なくとも１つのエチレン結合を有する非エステルの不飽和モノマーの重量パーセントは０．５％から５％の間にある。
【０１５８】
更に好ましくは、スラリーポリマーを形成するための重合性モノマーは、重量パーセントが４５％以下の非酸官能性のエチレン性不飽和極性モノマーを更に含み、かつ非酸官能性のエチレン性不飽和極性モノマーは、非第三級アルコールの（メタ）アクリレートモノマー及び／又は重量パーセントが５％以下のビニルモノマーとは異なり、かつビニルモノマーは非第三級アルコールの（メタ）アクリレートモノマー、酸官能性の少なくとも１つのエチレン結合を有する非エステルの不飽和モノマー、非酸官能性のエチレン性不飽和極性モノマーとは異なる。
【０１５９】
更に好ましくは、スラリーポリマーを形成するための重合性モノマーにおいて、既に共重合して（メタ）アクリレートコポリマーを形成した重合性モノマーの重量パーセントは１％から３０％の間にあり、スラリーポリマーの２２℃での粘度は５００センチポイズから１０，０００センチポイズの間にある。
【０１６０】
更に好ましくは、モノマー成分と（メタ）アクリレートコポリマーを形成するための重合性モノマーとの合計重量に対して、エラストマーの重量割合は０．１％から５５％の間にある。
【０１６１】
更に好ましくは、モノマー成分と（メタ）アクリレートコポリマーを形成するための重合性モノマーとの合計重量に対して、エラストマーの重量割合は０．５％から３０％の間にある。
【０１６２】
更に好ましくは、モノマー成分と（メタ）アクリレートコポリマーを形成するための重合性モノマーとの合計重量に対して、エラストマーの重量割合は０．５％から２０％の間にある。
【０１６３】
好ましくは、モノマー成分は、非酸官能性のエチレン性不飽和極性モノマーを更に含み、かつ非酸官能性のエチレン性不飽和極性モノマーは、非第三級アルコールの（メタ）アクリレートモノマー及び／又はビニルモノマーとは異なり、かつビニルモノマーは、非第三級アルコールの（メタ）アクリレートモノマー、酸官能性の少なくとも１つのエチレン結合を有する非エステルの不飽和モノマー、非酸官能性のエチレン性不飽和極性モノマーとは異なる。
【０１６４】
好ましくは、硬化性組成物は、光開始剤及び／又は架橋剤を更に含む。
【０１６５】
好ましくは、硬化性組成物は、接着付与樹脂、黒色顔料、膨張済みのポリマー微小球のいずれか１種又は複数種を更に含む。
【０１６６】
本発明の実施例は、硬化性組成物が硬化してなる感圧接着剤であり、硬化性組成物は、モノマー成分と、少なくとも１種のブロックコポリマーと、を含み、
モノマー成分は、少なくとも２種の重合性モノマーを含み、重合性モノマーは、非第三級アルコールの（メタ）アクリレートモノマー、酸官能性の少なくとも１つのエチレン結合を有する非エステルの不飽和モノマーを含み、
ブロックコポリマーは、エラストマーに属し、少なくとも２つのそれぞれ両端に位置するＡブロックと少なくとも１つの中間に位置するＢブロックとを含み、Ａブロックは、メタクリレートモノマーが重合してなるものであり、Ｂブロックは、アクリレートモノマーが重合してなるものである感圧接着剤を更に提供する。
【０１６７】
本発明の実施例は、感圧接着剤を含む接着テープであり、感圧接着剤は、硬化性組成物が硬化してなるものであり、硬化性組成物は、モノマー成分と、少なくとも１種のブロックコポリマーと、を含み、
モノマー成分は、少なくとも２種の重合性モノマーを含み、重合性モノマーは、非第三級アルコールの（メタ）アクリレートモノマー、酸官能性の少なくとも１つのエチレン結合を有する非エステルの不飽和モノマーを含み、
ブロックコポリマーは、エラストマーに属し、少なくとも２つのそれぞれ両端に位置するＡブロックと少なくとも１つの中間に位置するＢブロックとを含み、Ａブロックは、メタクリレートモノマーが重合してなるものであり、Ｂブロックは、アクリレートモノマーが重合してなるものである接着テープを更に提供する。
【０１６８】
好ましくは、接着テープは、バッキング、及びバッキングの少なくとも一側に設けられた感圧接着剤を含み、又は接着テープは、感圧接着剤から構成されるバッキングを含む。
【０１６９】
本発明の実施例は、第１の部材を含む接合製品であり、第１の部材の少なくとも一部の表面に感圧接着剤が接着されており、感圧接着剤は、硬化性組成物が硬化してなるものであり、硬化性組成物は、モノマー成分と、少なくとも１種のブロックコポリマーと、を含み、
モノマー成分は、少なくとも２種の重合性モノマーを含み、重合性モノマーは、非第三級アルコールの（メタ）アクリレートモノマー、酸官能性の少なくとも１つのエチレン結合を有する非エステルの不飽和モノマーを含み、
ブロックコポリマーは、エラストマーに属し、少なくとも２つのそれぞれ両端に位置するＡブロックと少なくとも１つの中間に位置するＢブロックとを含み、Ａブロックは、メタクリレートモノマーが重合してなるものであり、Ｂブロックは、アクリレートモノマーが重合してなるものである接合製品を更に提供する。
【０１７０】
好ましくは、接合製品は感圧接着剤で第１の部品と粘着する第２の部品を更に含む。
【０１７１】
更に好ましくは、接合製品は、移動端末、タブレット、ノートパソコンのいずれかであり、第１の部品はハウジングであり、第２の部品は表示パネルである。
【実施例】
【０１７２】
以下、本発明を例示的に説明するために、実施例及び比較例として、異なる配合及びパラメータを使用して異なる硬化性組成物、感圧接着剤、接着テープを調製する。
【０１７３】
１、材料の状況
本発明の各比較例及び実施例で実際に使用された材料を以下の表に示す。
【表１】
2019505617.tif 000003
【表２】
2019505617.tif 000004
【０１７４】
２、テスト方法
各比較例及び実施例の硬化性組成物、感圧接着剤、接着テープなどについて、いくつかの測定を行い、その性能を確定する。その具体的なテスト方法は、以下を含む。
【０１７５】
１）モノマー転化率テスト
スラリーポリマーのモノマー転化率は、重量損失法によりテストが行われ、具体的には、以下のステップを含む。つまり、一定重量の被測定物を秤量してアルミパンに置き、強制対流のオーブン内で１０５±３℃の温度で６０±３０分間乾燥することで未重合の重合性モノマーを蒸発し、残留物を取出して５分間冷却した後に秤量し、モノマー転化率を以下の式に従って計算する。
転化率％＝１００×（Ｍ１−Ｍ２）／Ｍ１
そのうち、Ｍ１は、乾燥前の被測定物の合計重量であり、Ｍ２は、乾燥後の被測定物（残留物）の合計重量であり、Ｍ１とＭ２は、いずれもアルミパンの重量を含まない。
【０１７６】
２）重量平均分子量テスト
重量平均分子量の具体的テスト方法は、以下のステップを含む。つまり、０．１ｇの試料を秤量して５ミリリットルの試料瓶に置き、３ミリリットルのテトラヒドロフラン（ＴＥＤＩＡ有限会社、オハイオ、米国）を添加して溶解し、溶液を０．４５μｍの孔径の濾過膜で濾過した後に試料瓶に添加し、クロマトグラフ（Ｗａｔｅｒｓ社、メリーランド、米国）でテストを行い、得られたカラムを重量平均分子量が既知の標準ポリスチレンを用いて較正し、線形最小二乗法によって較正曲線を分析・確立することで、最終的に重量平均分子量を得る。
【０１７７】
３）耐落下性能テスト
耐落下性能のテストは、以下のステップを含む。
【０１７８】
（１）試料調製：サイズが１０８ｍｍ×５７ｍｍ×６ｍｍ、重量が３８ｇの２枚のポリメチルメタクリレート（ＰＭＭＡ）材質の板材（以下、ＰＭＭＡ板と略記する）を取り、イソプロパノール（Ｓｉｎｏｐｈａｒｍ化学試薬有限会社から購入、シャンハイ、中国）でＰＭＭＡ板を三回拭き、かつ溶媒が完全に揮発することを確保し、カッターで測定する接着テープから２本の１．５ｍｍ×１５０ｍｍの接着テープを慎重に切り出し、その一面の離型紙を取り除き、ＰＭＭＡ板の幅に平行な方向に沿ってそれらをそれぞれＰＭＭＡ板の両縁から５ｍｍの箇所に貼り付け、ゴムローラで慎重に圧接し、接着面間の気泡を避け、接着テープの余分な部分をカットし、２本の接着テープの他側の離型紙を取り除き、もう１枚のＰＭＭＡ板を取り、２枚のＰＭＭＡ板の四辺を合わせて２本の接着テープで貼り合い、４ｋｇの重り（面積がＰＭＭＡ板と同じである）をＰＭＭＡ板に３０秒間放置し、試料を２３±２℃の温度と５０±５％の相対湿度の条件で２４時間放置し、図１に示すような試料を得ることが、テストを行うために用いられる。
【０１７９】
（２）テスト：試料をＰＭＭＡ板が地面に平行となるように放置し、その後２メートルの高さからセメント床に落下させ、以上の過程を繰り返し（毎回、正反を区別せず）、２つのＰＭＭＡ板が完全に分離した時に無効になり、無効時の落下回数（接着テープ試料ごとに三回テストを行い平均値を取る）を記録し、無効モードを記録する。無効モードで、ＰＯは、接着テープとＰＭＭＡ板とが分離したことを示し、ＦＳは、接着テープのバッキング（フォーム）層の中間が分離したことを示し、ＮＴは、テストができないことを示し、Ｎ／Ａは、対応する結果がないことを示し、そのうち、１００回落下した後でもまだ無効にならない場合は、テストを続行せず、無効回数を１００回として記録し、無効モードをＮ／Ａとして記録する。
【０１８０】
３、スラリーポリマーの具体的な調製方法
スラリーポリマーは、硬化性組成物の成分の１つであり、本発明では、以下の方法に従って硬化性組成物の原料としてスラリーポリマーを調製する。スラリーポリマーの具体的な調製方法は以下のステップを含む。つまり、以下の表に記載されたモノマーの種類及び重量で１クォートの広口ガラス瓶に仕込み、１００重量部のスラリーポリマーのための重合性モノマーに対して、０．０４重量部である光開始剤ＩＲＧＡＣＵＲＥ  ６５１を添加し（その後一部の光開始剤が直接硬化性組成物に添加される）、磁気攪拌下で窒素ガスで原料を１５分間浄化し、その後低強度紫外光源（波長３６５ｎｍ、強度１．５ｍｗ／ｃｍ２）の照射で露出し、室温での粘度が５００センチポイズから７０００センチポイズのスラリーポリマーＳ１−Ｓ５を得るまでその粘度を連続的に測定する。
【表３】
2019505617.tif 000005
【０１８１】
そのうち、結果の比較性のために、スラリーポリマーごとのモノマー原料の全量は、いずれも１００重量部であり、その後の各実施例及び比較例で選択使用されたスラリーポリマーもいずれも１００重量部の重合性モノマーで調製されるものであり、その他の物質の使用量もいずれもそれを基準とする。
【０１８２】
４、実施例及び比較例
以下、異なる配合に従って各実施例及び比較例の硬化性組成物を調製し、それを用いて感圧接着剤、接着テープを形成することで、その性能のテストを行う。
【０１８３】
１）比較例Ｃ１−Ｃ６及び実施例１−１４
１クォートの広口ガラス瓶に１００重量部の重合性モノマーから形成されるＳ１スラリーポリマーを添加し、その後以下の表に従ってその他の原料を添加し、均一に溶解するまで遮光下で攪拌し、比較例Ｃ１−Ｃ５及び実施例１−１４の硬化性組成物を形成する。
【０１８４】
そのうち、表中の光開始剤ＩＲＧＡＣＵＲＥ  ６５１とは、直接硬化性組成物に添加される光開始剤であり、上記のスラリーポリマー原料に添加される光開始剤（０．０４重量部）とともに以上の光開始剤成分を構成し、以下の他の実施例の光開始剤は、これと同じである。
【表４】
2019505617.tif 000006
【０１８５】
以上の各実施例の硬化性組成物を厚さが０．０５ｍｍの２枚のＣＰ  Ｆｉｌｍ  Ｔ１０  ＰＥＴ（Ｓｏｌｕｔｉａ社から購入、テネシー、米国）透明離型フィルムの離型面間に塗布し、粘着フィルムの厚さを０．１５ｍｍに制御し、前述した低強度紫外光（３６５ｎｍ、１．５ｍｗ／ｃｍ２）で５分間から１０分間照射し、粘着フィルムを得る。そのうち、感圧接着テープの操作性能を向上させるために、比較例Ｃ１−Ｃ４、実施例１−９の硬化性組成物を塗布する時に、そのうちでバッキングとして一層のＣｅｒｅｘ２３０３０ナイロン織物（Ｃｅｒｅｘ高性能繊維有限会社、フロリダ、米国）を追加する。
【０１８６】
上記粘着フィルムの両側に一層のプライマーをそれぞれ塗布し、プライマーは、溶質の重量パーセントが１０％の溶液であり、そのうち、溶質がＭａｃｒｏｍｅｌｔ  ６２４０（ヘンケル社、デュッセルドルフ、ドイツ）であり、溶媒が４７．５重量部のイソプロパノール（Ｓｉｎｏｐｈａｒｍ化学試薬有限会社、シャンハイ、中国）、４７．５重量部のＮ−プロパノール（Ｓｉｎｏｐｈａｒｍ化学試薬有限会社、シャンハイ、中国）、５重量部の水を含む。８０℃で１０分間乾燥した後に厚さが５μｍから１０μｍの下塗り層を得る。両側の下塗り層に厚さが０．０５ｍｍの従来の感圧接着テープ９４８２ＰＣ（３Ｍ社、ミネソタ、米国）をそれぞれ被覆し、２ｋｇのゴムローラで手動で圧接した後に、合計の厚さが０．２５ｍｍの両面接着テープを調製した。
【０１８７】
つまり、以上の製造された接着テープは、主に２種の異なる構造を含む。第１種（比較例Ｃ１−Ｃ４、実施例１−９）は、ナイロンバッキング（Ｃｅｒｅｘ２３０３０）に本発明の感圧接着剤と従来の接着剤（感圧接着テープ９４８２ＰＣ）が順次設けられたものであり、第２種（比較例Ｃ５、実施例１０−１４）は、本発明の感圧接着剤のバッキングに従来の接着剤（感圧接着テープ９４８２ＰＣ）が設けられたものである。
【０１８８】
また、実施例２の感圧接着剤については、感圧接着テープ９４８２ＰＣが設置されない試料（もちろん、プライマーも不要となる）を調製した。即ち、ナイロンバッキングに本発明の感圧接着剤のみが設けられたものである（「単接着剤層」と記載される）。
【０１８９】
また、実施例２の感圧接着剤については、感圧接着テープ９４８２ＰＣ及びナイロンバッキングが設置されない試料（もちろん、プライマーも不要となる）を調製した。即ち、単純な本発明の感圧接着剤の粘着フィルムである（「粘着フィルム」と記載される）。
【０１９０】
また、実施例７の感圧接着剤については、片面のみに感圧接着テープ９４８２ＰＣ（もちろん、片面のみにプライマーがある）が設けられた試料（「片面粘着剤」と記載される）を調製した。即ち、その他面の表面が、本発明の感圧接着剤である。
【０１９１】
また、実施例７の感圧接着剤については、感圧接着テープ９４８２ＰＣ及びナイロンバッキングが設置されない試料（もちろん、プライマーも不要となる）を調製した。即ち、単純な本発明の感圧接着剤の粘着フィルムである（「粘着フィルム」と記載される）。
【０１９２】
また、厚さが０．１５ｍｍの黒色ポリエチレン（ＰＥ）フォーム（湖北省祥源新材科学技術有限会社、孝感市、湖北省、中国）の両側に感圧接着テープ９４８２ＰＣをそれぞれ被覆し、貼り合わせる前にフォームに対して両面コロナ処理（Ｓｏｆｔａｌコロナ、ハンブルク、ドイツ）を行い、表面エネルギーを５２ｄｙｎｅ／ｃｍよりも大きくし、重量が２ｋｇのゴムローラで手動で圧接し、粘着フィルムとポリエチレンフォームとが完全に貼り合わせられることを確保する、比較例Ｃ６を追加する。
【０１９３】
以上の各試料を２３±２℃の温度と５０±５％の相対湿度の条件下で２４時間放置した後に、耐落下性能テストを行った。その結果を以下の表に示す。
【表５】
2019505617.tif 000007
【０１９４】
そのうち、比較例Ｃ５及び実施例６の硬化性組成物において、ブロックコポリマー（エラストマー）は最終的に完全に溶解できなかったので、均一な製品を形成できない。そのため、その性能をテストしなかった。
【０１９５】
以上の結果から分かるように、ブロックコポリマーを添加しなかった比較例Ｃ１−Ｃ２、従来のスチレンブロックコポリマーを添加した比較例Ｃ３−Ｃ５、ポリエチレンフォームを使用した比較例Ｃ６などに対して、本発明の各実施例の感圧接着剤の耐落下性能は、いずれも顕著に向上し、それらのほとんどが、１００回落下した後でもまだ破壊されていない。
【０１９６】
２）比較例Ｃ７、Ｃ８及び実施例１５、１６
１クォートの広口ガラス瓶に１００重量部の重合性モノマーから形成されるＳ２スラリーポリマーを添加し、その後以下の表に従ってその他の原料を添加し、均一に溶解するまで遮光下で攪拌し、比較例Ｃ７及び実施例１５、１６の硬化性組成物を形成する。
【表６】
2019505617.tif 000008
【０１９７】
硬化性組成物を厚さが０．０５ｍｍの２枚のＣＰ  Ｆｉｌｍ  Ｔ１０  ＰＥＴ透明離型フィルムの離型面間に塗布し、粘着フィルムの厚さを０．１ｍｍに制御し、前述した低強度紫外光で５分間から１０分間照射し、粘着フィルムを得る。
【０１９８】
上記方法に従って粘着フィルムの両側に一層の下塗り層をそれぞれ形成する。両側の下塗り層に厚さが０．０２５ｍｍの感圧接着テープ９４５８（３Ｍ社、ミネソタ、米国）をそれぞれ被覆し、２ｋｇのゴムローラで手動で圧接した後に、合計の厚さが０．１５ｍｍの両面接着テープを調製した。
【０１９９】
また、以上の方法に従って厚さが０．１ｍｍの黒色ポリエチレンフォーム（湖北省祥源新材科学技術有限会社、孝感市、湖北省、中国）に対してコロナ処理を行い、その後その両側に感圧接着テープ９４５８をそれぞれ被覆する、比較例Ｃ８を追加する。
【０２００】
以上の各試料を２３±２℃の温度と５０±５％の相対湿度の条件下で２４時間放置した後に、耐落下性能テストを行った。その結果を以下の表に示す。
【表７】
2019505617.tif 000009
【０２０１】
そのうち、実施例１６の硬化性組成物において、ブロックコポリマー（エラストマー）が最終に完全に溶解できなかったので、均一な製品を形成できない。そのため、その性能をテストしなかった。
【０２０２】
以上の結果から分かるように、本発明の特定のブロックコポリマー（エラストマー）を添加した上で、感圧接着剤の耐落下性能を大幅に向上させることができる。
【０２０３】
３）比較例Ｃ９及び実施例１７、１８
１クォートの広口ガラス瓶に１００重量部の重合性モノマーから形成されるＳ３スラリーポリマーを添加し、その後以下の表に従ってその他の原料を添加し、均一に溶解するまで遮光下で攪拌し、比較例Ｃ９及び実施例１７、１８の硬化性組成物を形成する。
【表８】
2019505617.tif 000010
【０２０４】
硬化性組成物を厚さが０．０５ｍｍの２枚のＣＰ  Ｆｉｌｍ  Ｔ１０  ＰＥＴ透明離型フィルムの離型面間に塗布し、粘着フィルムの厚さを０．２ｍｍに制御し、前述した低強度紫外光で５分間から１０分間照射し、粘着フィルムを得る。
【０２０５】
上記方法に従って粘着フィルムの両側に一層の下塗り層をそれぞれ形成する。両側の下塗り層に厚さが０．０５ｍｍの感圧接着テープ４６７ＭＰ（３Ｍ社、ミネソタ、米国）をそれぞれ被覆し、２ｋｇ重のゴムローラで手動で圧接した後に、合計の厚さが０．３ｍｍの両面接着テープを調製した。
【０２０６】
以上の各試料を２３±２℃の温度と５０±５％の相対湿度の条件下で２４時間放置した後に、耐落下性能テストを行った。その結果を以下の表に示す。
【表９】
2019505617.tif 000011
【０２０７】
以上の結果から分かるように、本発明の特定のブロックコポリマー（エラストマー）を添加した上で、感圧接着剤の耐落下性能を大幅に向上させることができる。
【０２０８】
４）比較例Ｃ１０及び実施例１９−２２
１クォートの広口ガラス瓶に１００重量部の重合性モノマーから形成されるＳ４スラリーポリマーを添加し、その後以下の表に従ってその他の原料を添加し、均一に溶解するまで遮光下で攪拌し、比較例Ｃ１０及び実施例１９−２２の硬化性組成物を形成する。
【表１０】
2019505617.tif 000012
【０２０９】
硬化性組成物を厚さが０．０５ｍｍの２枚のＣＰ  Ｆｉｌｍ  Ｔ１０  ＰＥＴ透明離型フィルムの離型面間に塗布し、粘着フィルムの厚さを０．２５ｍｍに制御し、前述した低強度紫外光で５分間から１０分間照射し、粘着フィルムを得る。
【０２１０】
上記方法に従って粘着フィルムの両側に一層の下塗り層をそれぞれ形成する。両側の下塗り層に厚さが０．０５ｍｍの感圧接着テープ４６７ＭＰ（３Ｍ社、ミネソタ、米国）をそれぞれ被覆し、２ｋｇ重のゴムローラで手動で圧接した後に、合計厚さが０．３５ｍｍの両面接着テープを調製した。
【０２１１】
以上の各試料を２３±２℃の温度と５０±５％の相対湿度の条件下で２４時間放置した後に、耐落下性能テストを行った。その結果を以下の表に示す。
【表１１】
2019505617.tif 000013
【０２１２】
そのうち、実施例２２の硬化性組成物において、ブロックコポリマー（エラストマー）が最終に完全に溶解できなかったので、均一な製品を形成できない。そのため、その性能をテストしなかった。
【０２１３】
以上の結果から分かるように、本発明の特定のブロックコポリマー（エラストマー）を添加した上で、感圧接着剤の耐落下性能を大幅に向上させることができる。
【０２１４】
５）比較例Ｃ１１、Ｃ１２及び実施例２３、２４
１クォートの広口ガラス瓶に１００重量部の重合性モノマーから形成されるＳ５スラリーポリマーを添加し、その後以下の表に従ってその他の原料を添加し、均一に溶解するまで遮光下で攪拌し、比較例Ｃ１１、Ｃ１２及び実施例２３、２４の硬化性組成物を形成する。
【表１２】
2019505617.tif 000014
【０２１５】
硬化性組成物を厚さが０．０５ｍｍの２枚のＣＰ  Ｆｉｌｍ  Ｔ１０  ＰＥＴ透明離型フィルムの離型面間に塗布し、粘着フィルムの厚さを０．３ｍｍに制御し、前述した低強度紫外光で５分間から１０分間照射し、粘着フィルムを得る。
【０２１６】
上記方法に従って粘着フィルムの両側に一層の下塗り層をそれぞれ形成する。両側の下塗り層に厚さが０．０５ｍｍの感圧接着テープ４６７ＭＰ及び９４８２ＰＣ（３Ｍ社、ミネソタ、米国）をそれぞれ被覆し、２ｋｇのゴムローラで手動で圧接した後に、合計厚さが０．４ｍｍの両面接着テープを調製した。
【０２１７】
以上の各試料を２３±２℃の温度と５０±５％の相対湿度の条件下で２４時間放置した後に、耐落下性能テストを行った。その結果を以下の表に示す。
【表１３】
2019505617.tif 000015
【０２１８】
以上の結果から分かるように、本発明の特定のブロックコポリマー（エラストマー）を添加した上で、感圧接着剤の耐落下性能を大幅に向上させることができる。
【０２１９】
結論
以上の各実施例及び比較例の性能テストから、以下の結論を得ることができる。
【０２２０】
（１）アクリレート感圧接着剤に１種又は複数種の本発明の特定のブロックコポリマー（エラストマー）を添加することで、感圧接着剤の耐落下性能を大幅に向上させることができる。
【０２２１】
（２）同様な場合に、その他の従来のブロックコポリマー（エラストマー）を使用した各比較例の耐落下性能は、本発明の特定のブロックコポリマー（エラストマー）を使用した実施例よりもはるかに低い。これは、いずれのブロックコポリマー（エラストマー）においても感圧接着剤の耐落下性能を改善する作用を果たすことができるものではないことを表明する。本発明の特定のブロックコポリマー（エラストマー）が耐落下性能を改善できる要因は、当該ブロックコポリマーが良好な弾性を有し、かつアクリレート感圧接着剤中の他の成分と良好に相互に融合できるので、それが添加されると、落下際に衝撃力を大量に吸収できることで、他の位置が受ける衝撃を低下させ、感圧接着剤の落下性能を向上させるからである。もちろん、以上の分析は、本発明の作用原理を限定するものではない。
【０２２２】
（３）アクリレート感圧接着剤の他の任意成分（例えば、接着付与樹脂、黒色顔料、膨張済みのポリマー微小球、ビニルモノマー、非酸官能性のエチレン性不飽和極性モノマーなど）に関わらず、本発明の特定のブロックコポリマー（エラストマー）を使用することにより、感圧接着剤の耐落下性能を改善する作用を果たすことができる。
【０２２３】
（４）感圧接着剤の形態（例えば、単独の粘着フィルム又はフォームとして、接着テープのバッキングとして、接着テープのバッキング上の接着剤として、片面粘着剤又は両面粘着剤として、単独使用又は他の既知接着剤とともに使用するなど）に関わらず、改善された耐落下性能を有する。
【０２２４】
（５）一部のブロックコポリマー（エラストマー）の含有量が高すぎる硬化性組成物においては、ブロックコポリマーが完全に溶解できないので、均一な製品を形成できない。これは、硬化性組成物中のブロックコポリマー（エラストマー）の含有量が特別な要求を満たす必要があり、高すぎてはならず、かつ当該含有量の上限値も他の成分と関係することを表明している。
【０２２５】
（６）スラリーポリマーＳ１を使用した各例は、全般的により良好な耐落下性能を有する。これは、スラリーポリマーの原料が高い非第三級アルコールの（メタ）アクリレートモノマー含有量（例えば９５％から９９．５％）及び低い酸官能性の少なくとも１つのエチレン結合を有する非エステルの不飽和モノマー含有量（例えば０．５％から５％）を有することが比較的好適であることを表明している。これは、このような感圧接着剤が全般的に低い硬度（又はより低いガラス転移温度）を有するので、同じ条件下で「より柔らかく」、落下時の衝撃をより多く吸収することができるからであるかもしれない。
【０２２６】
（７）本発明では、感圧接着剤の他の性能に対するテストは行わなかった。しかし、当該感圧接着剤が２つのＰＭＭＡ板を強固に粘着し、複数回の落下に耐えることができる以上、これはその粘着力がそれほど悪くないことを表明している。同時に、無効となる実施例については、いずれもがＰＯ無効モードであり、ＦＳ無効モード（比較例のみにＦＳ無効モードがある）ではなく、これは、本発明の感圧接着剤自体の凝集強度も十分であることを表明している。そのため、本発明の感圧接着剤の他の従来の性能は、少なくとも基本的な要求を満たすことができる。
【０２２７】
以上の実施形態は、本発明の原理を説明するために採用された例示的な実施形態に過ぎず、本発明は、これに限定されないことは理解できる。当業者においては、本発明の主旨及び本質を逸脱しなければ、様々な変更及び改良を行うことができ、これらの変更及び改良も本発明の保護範囲と見なされる。
【図１】
2019505617.tif 000016
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
モノマー成分と、少なくとも１種のブロックコポリマーと、を含む硬化性組成物であり、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、硬化性組成物。
【請求項２】
前記ブロックコポリマーは、Ａブロック−Ｂブロック−Ａブロック構造のトリブロックコポリマーである、請求項１に記載の硬化性組成物。
【請求項３】
前記Ａブロックはアルキルメタクリレートモノマーが重合してなるものであり、
前記Ｂブロックはアルキルアクリレートモノマーが重合してなるものである、請求項１に記載の硬化性組成物。
【請求項４】
硬化性組成物が硬化してなる感圧接着剤であり、
前記硬化性組成物は、モノマー成分と、少なくとも１種のブロックコポリマーと、を含み、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、感圧接着剤。
【請求項５】
感圧接着剤を含む接着テープであり、
前記感圧接着剤は、硬化性組成物が硬化してなるものであり、
前記硬化性組成物は、モノマー成分と、少なくとも１種のブロックコポリマーと、を含み、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、接着テープ。
【請求項６】
第１の部材を含む接合製品であり、
前記第１の部材の少なくとも一部の表面に感圧接着剤が接着されており、
前記感圧接着剤は、硬化性組成物が硬化してなるものであり、
前記硬化性組成物は、モノマー成分と、少なくとも１種のブロックコポリマーと、を含み、
前記モノマー成分は、少なくとも２種の重合性モノマーを含み、前記重合性モノマーは、非第三級アルコールの（メタ）アクリレートモノマー、酸官能性の少なくとも１つのエチレン結合を有する非エステルの不飽和モノマーを含み、
前記ブロックコポリマーは、エラストマーに属し、少なくとも２つのそれぞれ両端に位置するＡブロックと少なくとも１つの中間に位置するＢブロックとを含み、
前記Ａブロックは、メタクリレートモノマーが重合してなるものであり、前記Ｂブロックは、アクリレートモノマーが重合してなるものである、接合製品。
【国際調査報告】
2019505617.tif 000017
2019505617.tif 000018
2019505617.tif 000019
2019505617.tif 000020
2019505617.tif 000021